【手続補正書】
【提出日】平成19年3月2日(2007.3.2)
【手続補正１】
【補正対象書類名】明細書
【補正対象項目名】特許請求の範囲
【補正方法】変更
【補正の内容】
【特許請求の範囲】
【請求項１】  （ｉ）ポリエステル樹脂のマトリックス中に、ワックスを含むドメインが形成されているドメイン−マトリックス樹脂組成物と、（ｉｉ）着色剤とを少なくとも有するトナーであり、
該トナーの集束イオンビーム（ＦＩＢ）加工観察装置による観察において、該ポリエステル樹脂のマトリックス中に、ワックスを含む一次平均分散粒径が０．００５〜４μｍの一次分散粒子が局在化されて平均分散粒径が０．０１〜５μｍのドメインを形成していることを特徴とするトナー。
【請求項２】  該トナーの集束イオンビーム（ＦＩＢ）加工観察装置による表面観察において、該ポリエステル樹脂のマトリックス中に、ワックスを含む一次平均分散粒径が０．０１〜３μｍの一次分散粒子が局在化されて平均分散粒径が０．０５〜４μｍのドメインを形成していることを特徴とする請求項１に記載のトナー。
【請求項３】  該ドメインの一次分散粒子は、該ワックスとして炭化水素ワックスを有することを特徴とする請求項１又は２に記載のトナー。
【請求項４】  該炭化水素系ワックスの示差走査熱量計（ＤＳＣ）によって、測定される昇温時の吸熱曲線において、最大吸熱ピークの極大値が５５〜８０℃にあることを特徴とする請求項１乃至３のいずれかに記載のトナー。
【請求項５】  該炭化水素系ワックスのＧＰＣによる分子分布量において、重量平均分子量（Ｍｗ）が４００〜８００であり、数平均分子量（Ｍｎ）が４００〜６００であり、重量平均分子量（Ｍｗ）と数平均分子量（Ｍｎ）との比（Ｍｗ／Ｍｎ）が１．０〜２．０であることを特徴とする請求項１乃至４のいずれかに記載のトナー。
【請求項６】  該炭化水素系ワックスは、該トナー中にトナーの質量を基準として０．１〜６質量％含有されていることを特徴とする請求項１乃至５のいずれかに記載のトナー。
【請求項７】  該ドメイン−マトリックス樹脂組成物は、スチレン系モノマーと、Ｎ含有ビニルモノマー、カルボキシル基含有モノマー、水酸基含有モノマー、アクリル酸エステルモノマー及びメタクリル酸エステルモノマーから選ばれる１種または２種以上のモノマーとを用いて合成された共重合体を少なくとも含有していることを特徴とする請求項１乃至６のいずれかに記載のトナー。
【請求項８】  該共重体は、スチレン系モノマーと、Ｎ含有ビニル系モノマーとを少なくとも用いて合成された共重合体を少なくとも含むことを特徴とする請求項７に記載のトナー。
【請求項９】  該トナーは、スチレン系モノマーと、（１）アクリル酸エステルモノマー及びメタクリル酸モノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体を少なくとも含有していることを特徴とする請求項１乃至８のいずれかに記載のトナー。
【請求項１０】  該トナーは、スチレン系モノマーと、（１）アクリル酸エステルモノマー及びメタクリル酸エステルモノマーから選ばれる１種または２種以上のモノマーと、（２）Ｎ含有ビニル系モノマーとを用いて合成された共重合体を少なくとも含有していることを特徴とする請求項１乃至９のいずれかに記載のトナー。
【請求項１１】  該トナーは、スチレン系モノマーと、Ｎ含有ビニル系モノマー、カルボキシル基含有モノマー、水酸基含有モノマー、アクリル酸エステルモノマー及びメタクリル酸エステルモノマーから選ばれる１種または２種以上のモノマーとを用いて合成された共重合体、及び、ポリオレフィンを有するワックス分散助剤を含有していることを特徴とする請求項１乃至６のいずれかに記載のトナー。
【請求項１２】  該トナーは、スチレン系モノマーと、Ｎ含有ビニル系モノマーとを少なくとも用いて合成された共重合体、及び、ポリオリフィレンを有するワックス分散助剤を含有していることを特徴とする請求項１１に記載のトナー。
【請求項１３】  該トナーは、スチレン系モノマーと、（１）アクリル系エステルモノマー及びメタクリル酸エステルモノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体、及び、ポリオレフィンを有するワックス分散助剤を含有していることを特徴とする請求項１１又は１２に記載のトナー。
【請求項１４】  該トナーは、スチレン系モノマーと、（１）アクリル系エステルモノマー及びメタクリル酸エステルモノマーから選ばれる１種または２種以上のモノマーと、（２）Ｎ含有ビニル系モノマーとを用いて合成された共重合体、及び、ポリオレフィレンを有するワックス分散助剤を含有していることを特徴としている請求項１１乃至１３のいずれかに記載のトナー。
【請求項１５】  該ポリオレフィレンのＤＳＣによって測定される昇温時の吸熱曲線において、最大吸熱ピークの極大値が９０〜１３０℃にあることを特徴とする請求項１１乃至１４のいずれかに記載のトナー。
【請求項１６】  該ポリオレフィンのＧＰＣによる分子分布量のおいて、重量平均分子量（Ｍｗ）が５００〜３０，０００であり、数平均分子量（Ｍｎ）が５００〜３，０００であることを特徴とする請求項１１乃至１５のいずれかに記載のトナー。
【請求項１７】  該ポリオレフィンは、該トナーの質量を基準として０．０１〜２．０質量％含有されていることを特徴とする請求項１１乃至１６のいずれかに記載のトナー。
【請求項１８】  該ポリオレフィンは、該トナーの質量を基準として０．１〜２．０質量％含有されていることを特徴とする請求項１１乃至１６のいずれかに記載のトナー。
【請求項１９】  該トナーは、有機金属化合物を含有してることを特徴とする請求項１乃至１８のいずれかに記載のトナー。
【請求項２０】  該有機金属化合物は、芳香族オキシカルボン酸及び芳香族アルコキシカルボン酸から選択される芳香族カルボン酸誘導物体、又は、該芳香族カルボン酸誘導体の金属化合物であることを特徴とする請求項１９に記載のトナー。
【請求項２１】  該有機金属化合物は、該トナー中にトナーの質量を基準として０．１〜１０質量％含有されていることを特徴とする請求項１９又は２０に記載のトナー。
【請求項２２】  該ポリエステル樹脂のＧＰＣによる分子量分布において、重量平均分子量（Ｍｗ）が２６００〜１９００００であり、数平均分子量（Ｍｎ）が１３００〜９５００であることを特徴とする請求項１乃至２１のいずれかに記載のトナー。
【請求項２３】  該ポリエステル樹脂は、該トナー中にトナーの質量を基準として４０〜９８質量％含有されていることを特徴とする請求項１乃至２２のいずれかに記載のトナー。
【請求項２４】  該ポリエステル樹脂は、酸価が１〜６０ｍｇＫＯＨ／ｇであることを特徴とする請求項１乃至２３のいずれかに記載のトナー。
【請求項２５】  該ポリエルテル樹脂は、酸価が５〜５０ｍｇＫＯＨ／ｇであることを特徴とする請求項１乃至２３のいずれかに記載のトナー。
【請求項２６】  （ｉ）ポリエステル樹脂のマトリックス中に、ワックスを含むドメインが形成されているドメイン−マトリックス樹脂組成物と、（ｉｉ）着色剤とを少なくとも有するトナーであり、
該ドメイン−マトリックス樹脂組成物は、集束イオンビーム（ＦＩＢ）加工観察装置による観察において、該ポリエステル樹脂のマトリックス中に、ワックスを含む一次平均分散粒径が０．００１〜２μｍの一次分散粒子が局在化されて平均分散粒径が０．０１〜１０μｍのドメインを形成していることを特徴とするトナー。
【請求項２７】  該ドメイン−マトリックス樹脂組成物は、集束イオンビーム（ＦＩＢ）加工観察装置による表面観察において、該ポリエステル樹脂のマトリックス中に、ワックスを含む一次平均分散粒径が０．００５〜１．５μｍの一次分散粒子が局在化されて平均分散粒径が０．０５〜８μｍのドメインを形成していることを特徴とする請求項２６に記載のトナー。
【請求項２８】  該ドメインの一次分散粒子は、該ワックスとして炭化水素ワックスを有することを特徴とする請求項２６又は２７に記載のトナー。
【請求項２９】  該炭化水素系ワックスの示差走査熱量計（ＤＳＣ）によって、測定される昇温時の吸熱曲線において、最大吸熱ピークの極大値が５５〜８０℃にあることを特徴とする請求項２６乃至２８のいずれかに記載のトナー。
【請求項３０】  該炭化水素系ワックスのＧＰＣによる分子分布量において、重量平均分子量（Ｍｗ）が４００〜８００であり、数平均分子量（Ｍｎ）が４００〜６００であり、重量平均分子量（Ｍｗ）と数平均分子量（Ｍｎ）との比（Ｍｗ／Ｍｎ）が１．０〜２．０であることを特徴とする請求項２６乃至２９のいずれかに記載のトナー。
【請求項３１】  該炭化水素系ワックスは、該トナー中にトナーの質量を基準として０．１〜６質量％含有されていることを特徴とする請求項２６乃至３０のいずれかに記載のトナー。
【請求項３２】  該ドメイン−マトリックス樹脂組成物は、スチレン系モノマー及びＮ含有ビニルモノマーと、Ｎ含有ビニルモノマー、カルボキシル基含有モノマー、水酸基含有モノマー、アクリル酸エステルモノマー及びメタクリル酸エステルモノマーから選ばれる１種または２種以上のモノマーとを用いて合成された共重合体を少なくとも含有していることを特徴とする請求項２６乃至３１のいずれかに記載のトナー。
【請求項３３】  該共重体は、スチレン系モノマーと、Ｎ含有ビニル系モノマーとを少なくとも用いて合成された共重合体を少なくとも含むことを特徴とする請求項３２に記載のトナー。
【請求項３４】  該トナーは、スチレン系モノマーと、（１）アクリル酸エステルモノマー及びメタクリル酸モノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体を少なくとも含有していることを特徴とする請求項２６乃至３３のいずれかに記載のトナー。
【請求項３５】  該トナーは、スチレン系モノマーと、（１）アクリル酸エステルモノマー及びメタクリル酸エステルモノマーから選ばれる１種または２種以上のモノマーと、（２）Ｎ含有ビニル系モノマーとを用いて合成された共重合体を少なくとも含有していることを特徴とする請求項２６乃至３４のいずれかに記載のトナー。
【請求項３６】  該トナーは、スチレン系モノマーと、Ｎ含有ビニル系モノマー、カルボキシル基含有モノマー、水酸基含有モノマー、アクリル酸エステルモノマー及びメタクリル酸エステルモノマーから選ばれる１種または２種以上のモノマーとを用いて合成された共重合体、及び、ポリオレフィンを有するワックス分散助剤を含有していることを特徴とする請求項２６乃至３１のいずれかに記載のトナー。
【請求項３７】  該トナーは、スチレン系モノマーと、Ｎ含有ビニル系モノマーとを少なくとも用いて合成された共重合体、及び、ポリオリフィレンを有するワックス分散助剤を含有していることを特徴とする請求項３６に記載のトナー。
【請求項３８】  該トナーは、スチレン系モノマーと、（１）アクリル系エステルモノマー及びメタクリル酸エステルモノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体、及び、ポリオレフィンを有するワックス分散助剤を含有していることを特徴とする請求項３６又は３７に記載のトナー。
【請求項３９】  該トナーは、スチレン系モノマーと、（１）アクリル系エステルモノマー及びメタクリル酸エステルモノマーから選ばれる１種または２種以上のモノマーと、（２）Ｎ含有ビニル系モノマーとを用いて合成された共重合体、及び、ポリオレフィレンを有するワックス分散助剤を含有していることを特徴としている請求項３６乃至３８のいずれかに記載のトナー。
【請求項４０】  該ポリオレフィレンのＤＳＣによって測定される昇温時の吸熱曲線において、最大吸熱ピークの極大値が９０〜１３０℃にあることを特徴とする請求項３６乃至３９のいずれかに記載のトナー。
【請求項４１】  該ポリオレフィンのＧＰＣによる分子分布量のおいて、重量平均分子量（Ｍｗ）が５００〜３０，０００であり、数平均分子量（Ｍｎ）が５００〜３，０００であることを特徴とする請求項３６乃至４０のいずれかに記載のトナー。
【請求項４２】  該ポリオレフィンは、該トナーの質量を基準として０．０１〜２．０質量％含有されていることを特徴とする請求項３６乃至４１のいずれかに記載のトナー。
【請求項４３】  該ポリオレフィンは、該トナーの質量を基準として０．１〜２．０質量％含有されていることを特徴とする請求項３６乃至４１のいずれかに記載のトナー。
【請求項４４】  該トナーは、有機金属化合物を含有してることを特徴とする請求項２６乃至４３のいずれかに記載のトナー。
【請求項４５】  該有機金属化合物は、芳香族オキシカルボン酸及び芳香族アルコキシカルボン酸から選択される芳香族カルボン酸誘導物体、又は、該芳香族カルボン酸誘導体の金属化合物であることを特徴とする請求項４４に記載のトナー。
【請求項４６】  該有機金属化合物は、該トナー中にトナーの質量を基準として０．１〜１０質量％含有されていることを特徴とする請求項４４又は４５に記載のトナー。
【請求項４７】  該ポリエステル樹脂のＧＰＣによる分子量分布において、重量平均分子量（Ｍｗ）が２６００〜１９００００であり、数平均分子量（Ｍｎ）が１３００〜９５００であることを特徴とする請求項２６乃至４６のいずれかに記載のトナー。
【請求項４８】  該ポリエステル樹脂は、該トナー中にトナーの質量を基準として４０〜９８質量％含有されていることを特徴とする請求項２６乃至４７のいずれかに記載のトナー。
【請求項４９】  該ポリエステル樹脂は、酸価が１〜６０ｍｇＫＯＨ／ｇであることを特徴とする請求項２６乃至４８のいずれかに記載のトナー。
【請求項５０】  該ポリエルテル樹脂は、酸価が５〜５０ｍｇＫＯＨ／ｇであることを特徴とする請求項２６乃至４８のいずれかに記載のトナー。
【請求項５１】  記録材上に形成されているトナーの画像の表面に定着部材を接触させ、且つ該トナー画像に熱及び圧力を付与することにより、該トナー画像を該記録材に定着する加熱定着方法において、
該記録材への該トナー画像の定着時に該定着部材から該記録材のトナー画像の定着面に供給されるシリコーンオイルの記録材単位面積あたりの塗布量が０〜１×１０-7ｇ／ｃｍ2であり、
該トナーは、（ｉ）ポリエステル樹脂のマトリックス中に、ワックスを含むドメインが形成されているドメイン−マトリックス樹脂組成物と、（ｉｉ）着色剤とを少なくとも有するトナーであり、
該トナーの集束イオンビーム（ＦＩＢ）加工観察装置による観察において、該ポリエステル樹脂のマトリックス中に、ワックスを含む一次平均分散粒径が０．００５〜４μｍの一次分散粒子が局在化されて平均分散粒径が０．０１〜５μｍのドメインを形成していることを特徴とする加熱定着方法。
【請求項５２】  該トナーの集束イオンビーム（ＦＩＢ）加工観察装置による表面観察において、該ポリエステル樹脂のマトリックス中に、ワックスを含む一次平均分散粒径が０．０１〜３μｍの一次分散粒子が局在化されて平均分散粒径が０．０５〜４μｍのドメインを形成していることを特徴とする請求項５１に記載の加熱定着方法。
【請求項５３】  該ドメインの一次分散粒子は、該ワックスとして炭化水素ワックスを有することを特徴とする請求項５１又は５２に記載の加熱定着方法。
【請求項５４】  該炭化水素系ワックスの示差走査熱量計（ＤＳＣ）によって、測定される昇温時の吸熱曲線において、最大吸熱ピークの極大値が５５〜８０℃にあることを特徴とする請求項５１乃至５３のいずれかに記載の加熱定着方法。
【請求項５５】  該炭化水素系ワックスのＧＰＣによる分子分布量において、重量平均分子量（Ｍｗ）が４００〜８００であり、数平均分子量（Ｍｎ）が４００〜６００であり、重量平均分子量（Ｍｗ）と数平均分子量（Ｍｎ）との比（Ｍｗ／Ｍｎ）が１．０〜２．０であることを特徴とする請求項５１乃至５４のいずれかに記載の加熱定着方法。
【請求項５６】  該炭化水素系ワックスは、該トナー中にトナーの質量を基準として０．１〜６質量％含有されていることを特徴とする請求項５１乃至５５のいずれかに記載の加熱定着方法。
【請求項５７】  該ドメイン−マトリックス樹脂組成物は、スチレン系モノマーと、Ｎ含有ビニルモノマー、カルボキシル基含有モノマー、水酸基含有モノマー、アクリル酸エステルモノマー及びメタクリル酸エステルモノマーから選ばれる１種または２種以上のモノマーとを用いて合成された共重合体を少なくとも含有していることを特徴とする請求項５１乃至５６のいずれかに記載の加熱定着方法。
【請求項５８】  該共重体は、スチレン系モノマーと、Ｎ含有ビニル系モノマーとを少なくとも用いて合成された共重合体を少なくとも含むことを特徴とする請求項５７に記載の加熱定着方法。
【請求項５９】  該トナーは、スチレン系モノマーと、（１）アクリル酸エステルモノマー及びメタクリル酸モノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体を少なくとも含有していることを特徴とする請求項５１乃至５８のいずれかに記載の加熱定着方法。
【請求項６０】  該トナーは、スチレン系モノマーと、（１）アクリル酸エステルモノマー及びメタクリル酸エステルモノマーから選ばれる１種または２種以上のモノマーと、（２）Ｎ含有ビニル系モノマーとを用いて合成された共重合体を少なくとも含有していることを特徴とする請求項５１乃至５９のいずれかに記載の加熱定着方法。
【請求項６１】  該トナーは、スチレン系モノマーと、Ｎ含有ビニル系モノマー、カルボキシル基含有モノマー、水酸基含有モノマー、アクリル酸エステルモノマー及びメタクリル酸エステルモノマーから選ばれる１種または２種以上のモノマーとを用いて合成された共重合体、及び、ポリオレフィンを有するワックス分散助剤を含有していることを特徴とする請求項５１乃至６０のいずれかに記載の加熱定着方法。
【請求項６２】  該トナーは、スチレン系モノマーと、Ｎ含有ビニル系モノマーとを少なくとも用いて合成された共重合体、及び、ポリオリフィレンを有するワックス分散助剤を含有していることを特徴とする請求項６１に記載の加熱定着方法。
【請求項６３】  該トナーは、スチレン系モノマーと、（１）アクリル系エステルモノマー及びメタクリル酸エステルモノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体、及び、ポリオレフィンを有するワックス分散助剤を含有していることを特徴とする請求項６１又は６２に記載の加熱定着方法。
【請求項６４】  該トナーは、スチレン系モノマーと、（１）アクリル系エステルモノマー及びメタクリル酸エステルモノマーから選ばれる１種または２種以上のモノマーと、（２）Ｎ含有ビニル系モノマーとを用いて合成された共重合体、及び、ポリオレフィレンを有するワックス分散助剤を含有していることを特徴としている請求項６１乃至６３のいずれかに記載の加熱定着方法。
【請求項６５】  該ポリオレフィレンのＤＳＣによって測定される昇温時の吸熱曲線において、最大吸熱ピークの極大値が９０〜１３０℃にあることを特徴とする請求項６１乃至６４のいずれかに記載の加熱定着方法。
【請求項６６】  該ポリオレフィンのＧＰＣによる分子分布量のおいて、重量平均分子量（Ｍｗ）が５００〜３０，０００であり、数平均分子量（Ｍｎ）が５００〜３，０００であることを特徴とする請求項６１乃至６５のいずれかに記載の加熱定着方法。
【請求項６７】  該ポリオレフィンは、該トナーの質量を基準として０．０１〜２．０質量％含有されていることを特徴とする請求項６１乃至６６のいずれかに記載の加熱定着方法。
【請求項６８】  該ポリオレフィンは、該トナーの質量を基準として０．０１〜２．０質量％含有されていることを特徴とする請求項６１乃至６６のいずれかに記載の加熱定着方法。
【請求項６９】  該トナーは、有機金属化合物を含有してることを特徴とする請求項５１乃至６８のいずれかに記載の加熱定着方法。
【請求項７０】  該有機金属化合物は、芳香族オキシカルボン酸及び芳香族アルコキシカルボン酸から選択される芳香族カルボン酸誘導物体、又は、該芳香族カルボン酸誘導体の金属化合物であることを特徴とする請求項６９に記載の加熱定着方法。
【請求項７１】  該有機金属化合物は、該トナー中にトナーの質量を基準として０．１〜１０質量％含有されていることを特徴とする請求項６９又は７０に記載の加熱定着方法。
【請求項７２】  該ポリエステル樹脂のＧＰＣによる分子量分布において、重量平均分子量（Ｍｗ）が２６００〜１９００００であり、数平均分子量（Ｍｎ）が１３００〜９５００であることを特徴とする請求項５１乃至７１のいずれかに記載の加熱定着方法。
【請求項７３】  該ポリエステル樹脂は、該トナー中にトナーの質量を基準として４０〜９８質量％含有されていることを特徴とする請求項５１乃至７２のいずれかに記載の加熱定着方法。
【請求項７４】  該ポリエステル樹脂は、酸価が１〜６０ｍｇＫＯＨ／ｇであることを特徴とする請求項５１乃至７３のいずれかに記載の加熱定着方法。
【請求項７５】  該ポリエルテル樹脂は、酸価が５〜５０ｍｇＫＯＨ／ｇであることを特徴とする請求項５１乃至７３のいずれかに記載の加熱定着方法。
【請求項７６】  記録材上に形成されているトナーの画像の表面に定着部材を接触させ、且つ該トナー画像に熱及び圧力を付与することにより、該トナー画像を該記録材に定着する加熱定着方法において、
該記録材への該トナー画像の定着時に該定着部材から該記録材のトナー画像の定着面に供給されるシリコーンオイルの記録材単位面積あたりの塗布量が０〜１×１０-7ｇ／ｃｍ2であり、
該トナーは、（ｉ）ポリエステル樹脂のマトリックス中に、ワックスを含むドメインが形成されているドメイン−マトリックス樹脂組成物と、（ｉｉ）着色剤とを少なくとも有するトナーであり、
該ドメイン−マトリックス樹脂組成物は、集束イオンビーム（ＦＩＢ）加工観察装置による観察において、該ポリエステル樹脂のマトリックス中に、ワックスを含む一次平均分散粒径が０．００１〜２μｍの一次分散粒子が局在化されて平均分散粒径が０．０１〜１０μｍのドメインを形成していることを特徴とする加熱定着方法。
【請求項７７】  該ドメイン−マトリックス樹脂組成物は、集束イオンビーム（ＦＩＢ）加工観察装置による表面観察において、該ポリエステル樹脂のマトリックス中に、ワックスを含む一次平均分散粒径が０．００５〜１．５μｍの一次分散粒子が局在化されて平均分散粒径が０．０５〜８μｍのドメインを形成していることを特徴とする請求項７６に記載の加熱定着方法。
【請求項７８】  該ドメインの一次分散粒子は、該ワックスとして炭化水素ワックスを有することを特徴とする請求項７６又は７７に記載の加熱定着方法。
【請求項７９】  該炭化水素系ワックスの示差走査熱量計（ＤＳＣ）によって、測定される昇温時の吸熱曲線において、最大吸熱ピークの極大値が５５〜８０℃にあることを特徴とする請求項７６乃至７８のいずれかに記載の加熱定着方法。
【請求項８０】  該炭化水素系ワックスのＧＰＣによる分子分布量において、重量平均分子量（Ｍｗ）が４００〜８００であり、数平均分子量（Ｍｎ）が４００〜６００であり、重量平均分子量（Ｍｗ）と数平均分子量（Ｍｎ）との比（Ｍｗ／Ｍｎ）が１．０〜２．０であることを特徴とする請求項７６乃至７９のいずれかに記載の加熱定着方法。
【請求項８１】  該炭化水素系ワックスは、該トナー中にトナーの質量を基準として０．１〜６質量％含有されていることを特徴とする請求項７６乃至８０のいずれかに記載の加熱定着方法。
【請求項８２】  該ドメイン−マトリックス樹脂組成物は、スチレン系モノマー及びＮ含有ビニルモノマーと、Ｎ含有ビニルモノマー、カルボキシル基含有モノマー、水酸基含有モノマー、アクリル酸エステルモノマー及びメタクリル酸エステルモノマーから選ばれる１種または２種以上のモノマーとを用いて合成された共重合体を少なくとも含有していることを特徴とする請求項７６乃至８１のいずれかに記載の加熱定着方法。
【請求項８３】  該共重体は、スチレン系モノマーと、Ｎ含有ビニル系モノマーとを少なくとも用いて合成された共重合体を少なくとも含むことを特徴とする請求項８２に記載の加熱定着方法。
【請求項８４】  該トナーは、スチレン系モノマーと、（１）アクリル酸エステルモノマー及びメタクリル酸モノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体を少なくとも含有していることを特徴とする請求項７６乃至８３のいずれかに記載の加熱定着方法。
【請求項８５】  該トナーは、スチレン系モノマーと、（１）アクリル酸エステルモノマー及びメタクリル酸エステルモノマーから選ばれる１種または２種以上のモノマーと、（２）Ｎ含有ビニル系モノマーとを用いて合成された共重合体を少なくとも含有していることを特徴とする請求項７６乃至８４のいずれかに記載の加熱定着方法。
【請求項８６】  該トナーは、スチレン系モノマーと、Ｎ含有ビニル系モノマー、カルボキシル基含有モノマー、水酸基含有モノマー、アクリル酸エステルモノマー及びメタクリル酸エステルモノマーから選ばれる１種または２種以上のモノマーとを用いて合成された共重合体、及び、ポリオレフィンを有するワックス分散助剤を含有していることを特徴とする請求項７６乃至８１のいずれかに記載の加熱定着方法。
【請求項８７】  該トナーは、スチレン系モノマーと、Ｎ含有ビニル系モノマーとを少なくとも用いて合成された共重合体、及び、ポリオリフィレンを有するワックス分散助剤を含有していることを特徴とする請求項８６に記載の加熱定着方法。
【請求項８８】  該トナーは、スチレン系モノマーと、（１）アクリル系エステルモノマー及びメタクリル酸エステルモノマーから選ばれる１種または２種以上のモノマーと、（２）Ｎ含有ビニル系モノマー、カルボキシル基含有モノマー及び水酸基含有モノマーから選ばれる１種または２種以上のモノマーとを用いて合成された共重合体、及び、ポリオレフィンを有するワックス分散助剤を含有していることを特徴とする請求項８６又は８７に記載の加熱定着方法。
【請求項８９】  該トナーは、スチレン系モノマーと、（１）アクリル系エステルモノマー及びメタクリル酸エステルモノマーから選ばれる１種または２種以上のモノマーと、（２）Ｎ含有ビニル系モノマーとを用いて合成された共重合体、及び、ポリオレフィレンを有するワックス分散助剤を含有していることを特徴としている請求項８６乃至８８のいずれかに記載の加熱定着方法。
【請求項９０】  該ポリオレフィレンのＤＳＣによって測定される昇温時の吸熱曲線において、最大吸熱ピークの極大値が９０〜１３０℃にあることを特徴とする請求項８６乃至８９のいずれかに記載の加熱定着方法。
【請求項９１】  該ポリオレフィンのＧＰＣによる分子分布量のおいて、重量平均分子量（Ｍｗ）が５００〜３０，０００であり、数平均分子量（Ｍｎ）が５００〜３，０００であることを特徴とする請求項８６乃至９０のいずれかに記載の加熱定着方法。
【請求項９２】  該ポリオレフィンは、該トナーの質量を基準として０．０１〜２．０質量％含有されていることを特徴とする請求項８６乃至９１のいずれかに記載の加熱定着方法。
【請求項９３】  該該ポリオレフィンは、該トナーの質量を基準として０．１〜２．０質量％含有されていることを特徴とする請求項７６乃至９１のいずれかに記載の加熱定着方法。
【請求項９４】  該トナーは、有機金属化合物を含有してることを特徴とする請求項７６乃至９３のいずれかに記載の加熱定着方法。
【請求項９５】  該有機金属化合物は、芳香族オキシカルボン酸及び芳香族アルコキシカルボン酸から選択される芳香族カルボン酸誘導物体、又は、該芳香族カルボン酸誘導体の金属化合物であることを特徴とする請求項９４に記載の加熱定着方法。
【請求項９６】  該有機金属化合物は、該トナー中にトナーの質量を基準として０．１〜１０質量％含有されていることを特徴とする請求項９４又は９５に記載の加熱定着方法。
【請求項９７】  該ポリエステル樹脂のＧＰＣによる分子量分布において、重量平均分子量（Ｍｗ）が２６００〜１９００００であり、数平均分子量（Ｍｎ）が１３００〜９５００であることを特徴とする請求項７６乃至９６のいずれかに記載の加熱定着方法。
【請求項９８】  該ポリエステル樹脂は、該トナー中にトナーの質量を基準として４０〜９８質量％含有されていることを特徴とする請求項７６乃至９７のいずれかに記載の加熱定着方法。
【請求項９９】  該ポリエステル樹脂は、酸価が１〜６０ｍｇＫＯＨ／ｇであることを特徴とする請求項７６乃至９８のいずれかに記載の加熱定着方法。
【請求項１００】  該ポリエルテル樹脂は、酸価が５〜５０ｍｇＫＯＨ／ｇであることを特徴とする請求項７６乃至９８のいずれかに記載の加熱定着方法。
【手続補正２】
【補正対象書類名】明細書
【補正対象項目名】００２０
【補正方法】変更
【補正の内容】
【００２０】
【課題を解決するための手段】
具体的には、本発明は、（ｉ）ポリエステル樹脂のマトリックス中に、ワックスを含むドメインが形成されているドメイン−マトリックス樹脂組成物と、（ｉｉ）着色剤とを少なくとも有するトナーであり、
該トナーの集束イオンビーム（ＦＩＢ）加工観察装置による観察において、該ポリエステル樹脂のマトリックス中に、ワックスを含む一次平均分散粒径が０．００５〜４μｍの一次分散粒子が局在化されて平均分散粒径が０．０１〜５μｍのドメインを形成していることを特徴とするトナーに関する。
【手続補正３】
【補正対象書類名】明細書
【補正対象項目名】００２１
【補正方法】変更
【補正の内容】
【００２１】
また、本発明は、（ｉ）ポリエステル樹脂のマトリックス中に、ワックスを含むドメインが形成されているドメイン−マトリックス樹脂組成物と、（ｉｉ）着色剤とを少なくとも有するトナーであり、
該ドメイン−マトリックス樹脂組成物は、集束イオンビーム（ＦＩＢ）加工観察装置による観察において、該ポリエステル樹脂のマトリックス中に、ワックスを含む一次平均分散粒径が０．００１〜２μｍの一次分散粒子が局在化されて平均分散粒径が０．０１〜１０μｍのドメインを形成していることを特徴とするトナーに関する。
【手続補正４】
【補正対象書類名】明細書
【補正対象項目名】００２２
【補正方法】変更
【補正の内容】
【００２２】
さらに、本発明は、記録材上に形成されているトナーの画像の表面に定着部材を接触させ、且つ該トナー画像に熱及び圧力を付与することにより、該トナー画像を該記録材に定着する加熱定着方法において、
該記録材への該トナー画像の定着時に該定着部材から該記録材のトナー画像の定着面に供給されるシリコーンオイルの記録材単位面積あたりの塗布量が０〜１×１０-7ｇ／ｃｍ2であり、
該トナーは、（ｉ）ポリエステル樹脂のマトリックス中に、ワックスを含むドメインが形成されているドメイン−マトリックス樹脂組成物と、（ｉｉ）着色剤とを少なくとも有するトナーであり、
該トナーの集束イオンビーム（ＦＩＢ）加工観察装置による観察において、該ポリエステル樹脂のマトリックス中に、ワックスを含む一次平均分散粒径が０．００５〜４μｍの一次分散粒子が局在化されて平均分散粒径が０．０１〜５μｍのドメインを形成していることを特徴とする加熱定着方法に関する。
【手続補正５】
【補正対象書類名】明細書
【補正対象項目名】００２３
【補正方法】変更
【補正の内容】
【００２３】
さらに、本発明は、記録材上に形成されているトナーの画像の表面に定着部材を接触させ、且つ該トナー画像に熱及び圧力を付与することにより、該トナー画像を該記録材に定着する加熱定着方法において、
該記録材への該トナー画像の定着時に該定着部材から該記録材のトナー画像の定着面に供給されるシリコーンオイルの記録材単位面積あたりの塗布量が０〜１×１０-7ｇ／ｃｍ2であり、
該トナーは、（ｉ）ポリエステル樹脂のマトリックス中に、ワックスを含むドメインが形成されているドメイン−マトリックス樹脂組成物と、（ｉｉ）着色剤とを少なくとも有するトナーであり、
該ドメイン−マトリックス樹脂組成物は、集束イオンビーム（ＦＩＢ）加工観察装置による観察において、該ポリエステル樹脂のマトリックス中に、ワックスを含む一次平均分散粒径が０．００１〜２μｍの一次分散粒子が局在化されて平均分散粒径が０．０１〜１０μｍのドメインを形成していることを特徴とする加熱定着方法に関する。
【手続補正６】
【補正対象書類名】明細書
【補正対象項目名】００２４
【補正方法】変更
【補正の内容】
【００２４】
【発明の実施の形態】
本発明者らは、（ｉ）ポリエステル樹脂のマトリックス中に、ワックスを含むドメインが形成されているドメイン−マトリックス樹脂組成物と、（ｉｉ）着色剤とを少なくとも有するトナーであり、
１）：該トナーの集束イオンビーム（ＦＩＢ）加工観察装置による観察において、該ポリエステル樹脂のマトリックス中に、ワックスを含む一次平均分散粒径が０．００５〜４μｍの一次分散粒子が局在化されて平均分散粒径が０．０１〜５μｍのドメインを形成している；あるいは、
２）：該ドメイン−マトリックス樹脂組成物は、集束イオンビーム（ＦＩＢ）加工観察装置による観察において、該ポリエステル樹脂のマトリックス中に、ワックスを含む一次平均分散粒径が０．００１〜２μｍの一次分散粒子が局在化されて平均分散粒径が０．０１〜１０μｍのドメインを形成している；
ことを特徴とするトナーである場合に、オイルを使用しないか、又は、オイルの使用量を少なくした加熱加圧定着手段において、高いグロスを満足し、二次色の混色性に優れ、色再現範囲が広く、且つＯＨＰ透過性の優れたトナー及び画像形成方法を提供できる知見を得たため、本発明に到達したものである。以下、本発明に関し、詳細に説明する。